(57)【特許請求の範囲】
【請求項１】
２種以上のポリマーが交互に積層された多層断面構造を有しており、最外層２μｍにおいて、積層数が少なくとも３以上であり、繊維中心から繊維外層に向かって積層された層の厚みが徐々に厚くなる傾斜積層構造を有することを特徴とする多層積層繊維。
【請求項２】
同心円状に積層された多層構造が交互に１０層以上積層されており、かつ単糸繊度３ｄｔｅｘ以下であることを特徴とする請求項１に記載の多層積層繊維。
【請求項３】
１層の厚みが０．６μｍ以下であり、交互に積層されたポリマーの屈折率が異なることを特徴とする請求項１または２に記載の多層積層繊維。
【請求項４】
紫外から赤外領域のいずれかに反射波長領域を有した積層された多層構造を有する請求項１〜３のいずれか１項に記載の多層積層繊維。
【請求項５】
多層積層構造を構成するポリマーがいずれもポリエステルを主成分とすることを特徴とする請求項１〜４のいずれか１項に記載の多層積層繊維。
【請求項６】
多層積層構造を構成する少なくとも１種類のポリマーがスピログリコール、シクロヘキサンジカルボン酸または１，４−シクロヘキサンジメタノールのうち１種類以上の成分を共重合したポリエステルであることを特徴とする請求項１〜５のいずれか１項に記載の多層積層繊維。
【発明の詳細な説明】
【技術分野】
【０００１】
本発明は、高い光反射と干渉により優れた審美性等を有しながらも、耐摩耗性等の力学特性や織編物とした際の風合いといった実用的特性も良好な多層積層繊維に関するものである。
【背景技術】
【０００２】
ポリエステルやポリアミドなどからなる合成繊維は優れた力学特性や寸法安定性を有しているため、衣料用途から非衣料用途まで幅広く利用されている。しかし、人々の生活が多様化し、より良い生活を求めるようになった昨今では、衣料をはじめとする多くの用途で、従来の合成繊維にはない高度な感性・機能を有する繊維が求められている。繊維の織り成す感性や機能には様々なものが存在し、その中のひとつに、いわゆる審美性を備えた繊維が衣料用途を中心に展開されている。
【０００３】
審美性を有した合成繊維の代表例として、絹の心地よい光沢感を得るために繊維断面を通常の丸断面ではなく、三角形などとした異形断面繊維の活用が知られている。このような天然繊維が織り成す審美性を模倣する取り組みは盛んに行われているが、最近では玉虫やモルフォ蝶の発色メカニズムを模倣した精密断面繊維に関する技術提案がなされている。
【０００４】
このモルフォ蝶に代表される微細構造が織り成す発色現象は、多層薄膜干渉理論として知られており、この現象を繊維断面に応用した例として、特許文献１の提案がある。特許文献１では屈折率の異なる２種類のポリマーを積み重ねるように交互多層積層構造とし、その積層数と層厚みを精密に制御することで、可視光線領域の任意の色を発色させることを可能にしている。また、特許文献１に記載される原理を応用し、紫外線や赤外線を遮断することを試みた例としては、特許文献２の提案がある。
【０００５】
しかし、特許文献１及び特許文献２の多層積層繊維は、組成や特性が大きく異なる異種ポリマーを交互積層させた構造になっている。このため、積層界面で界面エネルギー差に起因した層間剥離が起こりやすく、剥離した箇所が欠陥となり、光学機能が十分に発揮できなくなる場合がある。そしてなにより、該層間剥離は繊維の力学特性低下や耐摩耗性の悪化を招きやすく、非常に制約ある製品になる場合が多い。
【０００６】
この対策として、耐摩耗性を担う保護層を積層構造の外層に配置し、剥離や力学特性を維持する取り組みが特許文献３に提案されている。
確かに、特許文献３においては、最外層に保護層を配置することで、特許文献１や特許文献２と比べて耐磨耗性等の力学特性の向上は期待される。しかし、特許文献３においても、そもそもの異種ポリマーを多層に積層した点では、特許文献１等と変わりはなく、強い荷重がかかる用途等では、やはり層間剥離が起こる場合がある。
また、繊維最外に配置した保護層の厚みは２μｍ以上と非常に分厚いものである。このため、保護層による減衰等を考慮し、過剰に積層数を増大させる必要があり、層厚みが極小化し、部分的な層の断裂やせん断方向の負荷に弱いなどの課題が残る。
【０００７】
更に、内部の過剰な多層積層構造に加え、最外には分厚い保護層を有しているため、おのずと繊維径は大きくなり、織編物とした場合には、柔軟性に欠けるものになる場合が多く、衣料用途への展開が非常に困難であった。また、特許文献３では、基本的に多層積層構造が板状の層を積層した形となっているため、この効果を発揮させるためには繊維全体の形態も扁平状かそれに類似した断面形態として、多層積層構造の向きを揃える必要があった。
このため、優れた審美性を有しつつも、使用上の制約がなく、織編物とした場合の風合いや力学特性が良好になる多層積層繊維が望まれていた。
【先行技術文献】
【特許文献】
【０００８】
【特許文献１】特開平７−３４３２４号公報（特許請求の範囲）
【特許文献２】特開平７−１９５６０３号公報（特許請求の範囲）
【特許文献３】特開平１１−１８１６３０号公報（特許請求の範囲）
【発明の概要】
【発明が解決しようとする課題】
【０００９】
本発明は、上記した従来技術の問題点に鑑み、高い光反射や干渉による審美性を備えながらも、織編物とした際の風合いや耐磨耗等の力学特性に優れる多層積層繊維を提供するものである。
【課題を解決するための手段】
【００１０】
本発明の目的は、以下の手段によって達成される。すなわち、
（１）２種以上のポリマーが交互に積層された多層断面構造を有しており、最外層２μｍにおいて、積層数が少なくとも３以上であり、繊維中心から繊維外層に向かって積層された層の厚みが徐々に厚くなる傾斜積層構造を有することを特徴とする多層積層繊維、
（２）同心円状に積層された多層構造が交互に１０層以上積層されており、かつ単糸繊度３ｄｔｅｘ以下であることを特徴とする（１）に記載の多層積層繊維、
（３）１層の厚みが０．６μｍ以下であり、交互に積層されたポリマーの屈折率が異なることを特徴とする（１）または（２）に記載の多層積層繊維、
（４）紫外から赤外領域のいずれかに反射波長領域を有した積層された多層構造を有する請求項（１）〜（３）のいずれか１項に記載の多層積層繊維、
（５）多層積層構造を構成するポリマーがいずれもポリエステルを主成分とすることを特徴とする（１）〜（４）のいずれか１項に記載の多層積層繊維、
（６）多層積層構造を構成する少なくとも１種類のポリマーがスピログリコール、シクロヘキサンジカルボン酸または１，４−シクロヘキサンジメタノールのうち１種類以上の成分を共重合したポリエステルであることを特徴とする請求項（１）〜（５）のいずれか１項に記載の多層積層繊維、
である。
【発明の効果】
【００１１】
本発明は、高い光反射や干渉による審美性を備えながらも、織編物とした際の風合いや耐磨耗等の力学特性に優れる多層積層繊維を提供するものである。
【図面の簡単な説明】
【００１２】
【図１】本発明の参考例としての同心円状積層繊維の横断面構造の概略図である。
【図２】本発明の参考例としての同心楕円状積層繊維の横断面構造の概略図である。
【図３】本発明の同心円状傾斜積層繊維の横断面構造の概略図である。
【図４】本発明の参考例としての同心円状積層芯鞘繊維の横断面構造の概略図である。
【図５】従来の扁平板状交互積層繊維の横断面構造の概略図である。
【図６】本発明の多層積層繊維の製造方法を説明するための横断面図である。
【発明を実施するための形態】
【００１３】
以下、本発明について望ましい実施形態と共に詳述する。
本発明の多層積層繊維を、本発明の参考例として示す図１、図２および図４に示した繊維外層から中心にかけて同心円状に交互積層構造部を有する多層積層繊維を例にしこれらを引用参照して説明する。
【００１４】
本発明の多層積層繊維は、繊維横断面において少なくとも３層以上が交互に積層された多層積層構造を形成している必要がある。ここで言う多層積層構造とは、繊維を構成する２種以上のポリマーにおいて、あるポリマーが層状構造を形成しており、他方のポリマーが形成する層と交互に積層された構造であることを意味する。
【００１５】
本発明の第一の要件は、多層積層繊維の最外層２μｍにおいて、積層数が少なくとも３以上である必要がある。
ここで言う最外層とは、繊維断面に２点以上で外接する真円（図１のＤ）上から、繊維断面の面積を２等分するような任意の２本の直線の交点である繊維中心（図１のＣ）を通る任意の直線（図１のＥ）をひき、この直線と繊維断面が交差する点（図１のＦ）から外接円の中心方向へ２μｍまでの領域をその繊維の最外層とする。本発明の繊維は該最外層の領域において、層状のポリマーが交互に３層以上積層されている必要がある。
【００１６】
本発明の繊維は審美性を有することを目的としており、見た目にもっとも影響を与える最外層に光反射と干渉を担う積層構造が形成されていることが重要になる。この光反射と干渉においては、異なるポリマーが交互に積層された構造により、その効果を奏でるものであり、最外層のみでも十分な光反射と干渉を発現するには３層以上の積層である必要がある。この最外層の積層数は多いほど審美性という観点で好ましく、５層以上であることが好ましい。可視光領域においては、層厚みをより薄くするほど、波長選択性が発現し、反射や干渉の強度は積総数により強度が増加することが知られており、可視光域（０．３μｍ〜０．８μｍ）の制御という観点からすると層厚みが０．２μｍ以下であることが好適であり、１０層以上の積層が最外層に存在することが特に好ましい。ただし、ここで言う積層厚みとは繊維断面に内接する真円（図２のＩ）と繊維断面の交点（図２のＪ）から繊維中心（図２のＣ）に向かって引いた直線（図２のＫ）上に存在する各ポリマー成分の積層構造における１層の厚みのことをいう。
【００１７】
また、本発明の目的には耐摩耗性等に対する耐性が高いことも含まれている。生産安定性や口金設計等の難易度等を含めて考えると、本発明における最外層の積層数の実質的な上限値は３０積層である。３０積層以下であれば、実使用に十分な審美性と力学特性を有した多層積層繊維を安定して製造することが可能である。
【００１８】
本発明の多層積層繊維の断面に存在する交互積層構造は、同心円状（図１）、同心楕円状（図２）、その他同心三角状や同心Ｙ形、同心星状などの同心異形状などあらゆる形態を採用することができる。特に同じ重心をもって繊維内層から外層に向けて年輪状に積層された多層積層構造（例えば、図１及び図２）は、原則的に単糸の周囲からいずれの位置からでもほぼ同様の反射と干渉の効果が得られる。すなわち、視野角依存性が低くなるため、衣料用などの縫製によって立体的な製品形態となる場合には、好ましいのである。また、該年輪状に積層された多層積層構造のうち、図１に示した同心円状（図１）や同心楕円状（図２）の多層積層構造においては、ストレート糸の場合、上記した視野角依存性の低い良好な審美性を得られる。一方で、仮撚りや嵩高加工等の繊維断面にひずみを加える、糸束の形態を変更するといった加工により、光反射や干渉がランダムに変化し、ストレート糸の場合とは異なる非常に複雑な光学特性を奏でるようになることを発見した。この場合、同じ品種の繊維により、高次加工の工夫（糸加工方法や染色等）によって見た目等が変化する加工糸を製造することが可能になることを意味している。また、他素材や高次加工を変えた本発明の繊維を混繊してなる加工糸の風合いや審美性は非常に幅広いものである。ファストファッションが一般常識となり、新規繊維製品の開発期間の短縮が進んでいる衣料用繊維として非常に優れた特徴である。このため、本発明の繊維においては、同心円状及び同楕円状の多層積層構造を有していることが好適であり、特に好ましい積層形態として挙げることができる。
【００１９】
本発明の多層積層繊維は、基本的に断面全体において２種のポリマーからなる層状構造が積層された構造にあり、これを構成する１層あたりの厚みは０．６μｍ以下であると可視光域からの制御が可能となるため好ましい。後述する観点から可視光域でより優れた発色性を奏でるようにするためには、層厚みが０．３μｍ以下とするのがより好ましい範囲としてあげることができる。また、断面の安定が確保でき、安定した製造を可能にするという観点から該層厚みは０．０１μｍ以上に設計することが好適である。
【００２０】
本発明で言う積層数とは、繊維断面に内接する真円（図２のＩ）と繊維断面の交点（図２のＪ）から繊維中心（図２のＣ）に向かって引いた直線（図２のＫ）上に存在する積層構造の総積層数をいう。
本発明の多層積層繊維は、以下の多層薄膜干渉理論に基づいて層厚みを制御することで紫外から赤外領域のいずれかに反射波長領域を有するような光反射・干渉性を有することができる。
４ｎｄ＝（２ｍ−１）・λ    ・・・    式（１）
ｎ：２種のポリマーの平均屈折率
ｄ：２種のポリマーの平均層厚み（ｎｍ）
ｍ：任意の整数（１，２…）
λ：反射波長（ｎｍ）
目標の反射波長λに対して、上記の式（１）を満たすような積層厚みｄとすることで光反射や干渉を制御できることが知られている。
【００２１】
上記式において、ｍが３より大きくなるような積層厚みｄでは、多重干渉により可視光域で広範囲に渡る反射・干渉が起こる。ｍが１〜２となるような積層厚みｄとすると、可視光域で狭波長域での光反射・干渉となり、単色発色となる。
【００２２】
本発明の多層積層繊維は目的用途に応じて、これらを構成するポリマーの屈折率を考慮し、上記原理に従い繊維断面の１層当たりの厚み及び積総数を制御すれば良い。例えば２種のポリマーの平均屈折率が１．６の時、交互積層構造での光反射・干渉性により特定の色への発色を狙うためには、可視光域でｍが１〜２となる範囲、すなわち０．０１μｍ≦ｄ≦０．３μｍとするのが好ましい。一方、特定の色に発色させずに真珠様や金属調の光沢感のみを出したい場合には、可視光域でｍが３以上となる範囲、すなわち０．３μｍ≦ｄとするのが好ましい。
【００２３】
本発明の多層積層構造は、図１に例示するような均一の層厚みからなる均一積層構造ではなく、図３に例示するような、層厚みに傾斜をつけたような傾斜積層構造とすることが重要である。該傾斜積層構造とすると、屈折率の異なるポリマーの交互積層とした際に、得られる光反射・干渉の波長が特定の波長だけでなく広範囲の波長とすることができ、得られる発色性も金属調のものが得られる。該傾斜構造は、繊維中心から繊維外層に向かって、例えば、０．０５〜１．０μｍの範囲で徐々に厚くなる構造とすると多重干渉効果が得られて好適である。特に、後述する繊度範囲にて、積層数が比較的自由に設計できる層厚みは、０．３〜０．６μｍの範囲であり、係る範囲であれば、本発明の繊維は、真珠様・金属調の見た目となる。
【００２４】
また、本発明の多層積層繊維は、図４（ａ）、（ｂ）に例示する芯鞘構造として、鞘に屈折率差の異なる２種のポリマーを均一厚みまたは傾斜厚みで同心円状に交互積層することもできる。この場合、芯が中空部、または有彩色を有するような第３成分のポリマーとすると、上記した単色発色や真珠様・金属調光沢感の視認性を高めることができる。特に黒色のポリマーを芯とすると、黒色により積層構造で反射・干渉する光以外の迷光を吸収し、単色発色や真珠様・金属調光沢感の視認性をより高めることができるため、好ましい。
【００２５】
本発明の多層積層繊維の総積層数は１０以上にすると、ポリマー組み合わせに大きな制約を設けることなく、本発明の目的を達成するための十分な光反射や干渉の効果を得ることができる。この総積層数は単純には光反射や干渉の効果に相関があり、より多いほうが好適となり、総積層数が２０以上であることがより好ましい。本発明において、該総積層数は任意に設計することも可能であるが、本発明の目的である良好な風合いや耐磨耗などの力学特性を担保するという観点から、実質的な上限値は１５０である。
【００２６】
上記した本発明の繊維からなる織編物の風合いを良好にするという考えを推し進めると、本発明の繊維は単糸繊度が３ｄｔｅｘ以下とすることが好ましく、特に２ｄｔｅｘ以下とすることで肌に触れるインナーやシャツ、ブラウス等にはより好適な範囲となる。ここでいう単糸繊度ｄｔｅｘとは、繊維の単位長さの重量を複数回測定した平均値から、１００００ｍ当たりの重量を算出し、フィラメント数で割った値を意味する。また、単糸繊度が０．１ｄｔｅｘ未満になると、本発明の特徴である多層積層構造の形成が実質的に困難になるため、本発明の単糸繊度の下限値は０．１ｄｔｅｘである。
【００２７】
また、風合いや高次加工の自由度という観点から、本発明の多層積層繊維の異形度は２．０以下であることが好ましい。より好ましくは異形度１．５以下、特に好ましくは異形度１．１以下の同心円状であることである。ここでいう異形度とは、繊維断面の切断面に外接する真円の径（図２のＨの長さ）を繊維径とし、さらに内接する真円の径（図２のＫの長さ）を内接円径として、異形度＝繊維径÷内接円径から得られる値をいう。異形度を２．０以下とすることで布帛とした際の風合い（柔軟性）も良好となるため、衣料用素材として好適なものとすることができる。さらに異形度１．１以下の同心円状とすることで、繊維外層から繊維中心を通って繊維軸方向に平行に見た際の断面は、繊維外層のどこから見てもほとんど均一となる。そのため、風合いの良さに加えて、前述したように視野角依存性の低い良好な審美性を有しつつ、高次加工が限定されないという利点が生まれる。
【００２８】
本発明の多層積層繊維においては、屈折率が異なる２種以上のポリマーの交互積層であることが好ましい。屈折率の異なるポリマーの交互積層構造を有することで、その層間での光の反射や反射した光の干渉を利用し、今までにない光沢感や発色性、紫外・赤外線反射といった高機能を有する多層積層繊維が得られるのである。この際、必要とする屈折率差としては０．０５以上、好ましくは０．１以上である。屈折率差を０．１以上とすることでより高い光反射・干渉性が得ることが可能になり、得られる繊維の光沢感や発色性、機能性を高めることができる。
【００２９】
本発明の多層積層繊維において、光学制御の観点から交互積層するポリマーは屈折率の異なるものであることが好適である。本願発明の繊維を溶融紡糸にて製造する場合には、熱可塑性ポリマー同士であると加工性に優れるため、例えばポリエステル系、ポリエチレン系、ポリプロピレン系、ポリスチレン系、ポリアミド系、ポリカーボネート系、ポリメタクリル酸メチル系、ポリフェニレンサルファイド系などのポリマー群から選ぶと良い。
【００３０】
また、層間剥離の抑制と複合断面を良好とする観点から交互積層するポリマーは両方共ポリエステルであることが好ましい。特に高屈折率側のポリマーとしてはポリエチレンテレフタレートやポリエチレンナフタレート、低屈折率側のポリマーとしてはスピログリコール、シクロヘキサンジカルボン酸または１，４−シクロヘキサンジメタノールのうち１種類以上の成分を共重合されたポリエステルであることが好ましい。このように低屈折率側のポリマーをポリエチレンテレフタレートやポリエチレンナフタレートと同じポリエステルとすることによって、高い界面親和性を付与することができる。そのため交互積層構造としたときに、界面の親和性の高さにより層間剥離の抑制を有し、複合断面異常のない多層積層繊維が得られる。
【００３１】
さらに好ましくは低屈折率側のポリマーがスピログリコール及びシクロヘキサンジカルボン酸を共重合させたポリエチレンテレフタレートとすることである。こうすることで、ポリエチレンテレフタレートやポリエチレンナフタレートとの屈折率差が０．１以上となり、高い光反射・干渉性が得られるばかりでなく、ガラス転移温度が近いことにより過延伸になりにくく、層間剥離のさらなる抑制と複合異常のない多層積層繊維を得ることが可能となる。
【００３２】
本発明の多層積層繊維は、その高い光反射と干渉により優れた審美性、耐摩耗性等の力学特性や織編物とした際の風合いを活かして、インナー・アウターなどの一般衣料用途、カーテン・クロスなどのインテリア用途など衣料・アパレル用途として幅広く用いることができる。
【００３３】
以下に本発明の多層積層繊維の製造方法の一例を詳述する。
本発明の多層積層繊維は、複合口金を用いて２種以上のポリマーからなる交互積層構造を有する複合繊維を製糸することにより製造可能である。ここで多層積層繊維を製糸する方法としては、溶融紡糸が生産性を高めるという観点から好適である。その際の紡糸温度については、２種以上のポリマーのうち、主に高融点や高粘度ポリマーが流動性を示す温度とする。この流動性を示す温度としては、分子量によっても異なるが、そのポリマーの融点から融点＋６０℃の間で設定すると安定して製造することができる。
【００３４】
紡糸速度については、５００〜６０００ｍ／分程度にするとよく、ポリマーの物性や多層積層繊維の使用目的によって変更可能である。特に、高い光反射・干渉効果が必要な場合には、５００〜２０００ｍ／分とし、その後高倍率延伸することで、繊維の一軸配向を促進させ、ポリマー間の屈折率差を高めることができるため、好ましい。延伸に際しては、ポリマーのガラス転移温度など、軟化できる温度を目安として、予熱温度を適切に設定することが好ましい。予熱温度の上限としては、予熱過程で繊維の自発伸長により糸道乱れが発生しない温度とすることが好ましい。例えば、ガラス転移温度が７０℃付近に存在するＰＥＴの場合には、通常この予熱温度は８０〜９５℃程度で設定される。
また、本発明の多層積層繊維における複合口金での単孔当たりにおける吐出量としては、０．１〜１０ｇ／分・孔程度にすると安定して製造することが可能となる。
また、本発明に使用されるポリマーの溶融粘度比は、２．０未満とすることで、安定的に複合ポリマー流を形成でき、良好な複合断面の多層積層繊維を得ることができる。
【００３５】
本発明の多層積層繊維に用いる複合口金としては特開２０１１−２０８３１３号公報に記載される複合口金を用いるのが好ましい。図６に示した複合口金は、上から計量プレート１、分配プレート２および吐出プレート３の大きく３種類の部材が積層された状態で紡糸パック内に組み込まれ、紡糸に供される。ちなみに図６は、ＡポリマーおよびＢポリマーといった２種類のポリマーを用いた例であり、必要であれば、３種類以上のポリマーを用いて製糸しても良い。従来複合口金では、３種類以上のポリマーを複合化することは困難であり、やはり図６に例示したような微細流路を利用した複合口金を用いることが好ましい。
【００３６】
図６に例示した口金部材では、計量プレート１が各吐出孔および各分配孔当たりのポリマー量を計量して流入し、分配プレート２によって、単繊維の断面における複合断面およびその断面形状を制御、吐出プレート３によって、分配プレート２で形成された複合ポリマー流を圧縮して、吐出するという役割を担っている。
【００３７】
複合口金の説明が錯綜するのを避けるために、図示されていないが、計量プレート１より上に積層する部材に関しては、紡糸機および紡糸パックに合わせて、流路を形成した部材を用いれば良い。計量プレート１を、既存の流路部材に合わせて設計することで、既存の紡糸パックおよびその部材がそのまま活用することができる。このため、特に該口金のために紡糸機を専有化する必要はない。また、実際には流路−計量プレート間あるいは計量プレート１−分配プレート２間に複数枚の流路プレートを積層すると良い。
【００３８】
これは、口金断面方向および単繊維の断面方向に効率よく、ポリマーが移送される流路を設け、分配プレート２に導入される構成とすることが目的である。吐出プレート３より吐出された複合ポリマー流は、上述の製造方法に従い、冷却固化後、油剤を付与され、規定の周速になったローラーで引き取られる。その後、加熱ローラーで延伸され、所望の複合繊維となる。
【実施例】
【００３９】
以下実施例を挙げて、本発明の多層積層繊維を具体的に説明する。
実施例および比較例については下記の評価を行った。
【００４０】
Ａ．ポリマーの溶融粘度  
チップ状のポリマーを真空乾燥機によって、水分率２００ｐｐｍ以下とし、東洋精機製キャピログラフによって、歪速度を段階的に変更して、溶融粘度を測定した。なお、測定温度は紡糸温度と同様にし、実施例あるいは比較例には、１２１６ｓ−１の溶融粘度を記載している。ちなみに、加熱炉にサンプルを投入してから測定開始までを５分とし、窒素雰囲気下で測定を行った。
【００４１】
Ｂ．ポリマーの屈折率
ＪＩＳ Ｋ７１４２（１９９６）Ａ法に従って測定した。
【００４２】
Ｃ．繊度
多層積層繊維の１００ｍの重量を測定し、その値を１００倍した値を算出した。この動作を１０回繰り返し、その平均値を繊度（ｄｔｅｘ）とした。また上記の繊度をフィラメント数で割った値を単糸繊度（ｄｔｅｘ）とした。
【００４３】
Ｄ．異形度
多層積層繊維を繊維軸方向の任意の位置で切断し、その繊維断面をＨＩＴＡＣＨＩ製    走査型電子顕微鏡（ＳＥＭ）にて撮影し、繊維断面の切断面に外接する真円の径（図２のＨの長さ）を繊維径とし、さらに内接する真円の径（図２のＫの長さ）を内接円径として、異形度＝繊維径÷内接円径から得られる値をいう。この操作を１０ヶ所において行い、得られた結果の平均値を異形度とした。
【００４４】
Ｅ．複合断面（積層数及び積層厚み）
吐出直後の多層積層繊維を繊維軸方向の任意の位置で切断し、その繊維断面をＯＬＹＭＰＵＳ製  光学顕微鏡にて倍率５０倍で観察し、積層数と積層厚み（押し流し積層厚み）を測定した。ただし、ここでいう積層数と積層厚みとは繊維断面に内接する真円（図２のＩ）と繊維断面の交点（図２のＪ）から繊維中心（図２のＣ）に向かって引いた直線（図２のＫ）上に存在する各ポリマー成分の積層構造における総積層数と１層の厚みのことをいう。また繊維断面の切断面に外接する真円の径を押し流し繊維径として測定した。これら２つの値と、前述のＤで求めた繊維径を用いて多積層繊維の積層厚み＝押し流し積層厚み×繊維径／押し流し繊維径の値を求めた。この操作を１０ヶ所において行い、得られた結果の平均値を多積層繊維の積層厚みとした。
【００４５】
Ｆ．干渉効果（発色性、光沢度）
黒色板に多層積層繊維のマルチフィラメントを間隔を空けずに５０本平行に並べた糸サンプルを作製した。得られた糸サンプルについて、一定光量の下、検査者（５人）の視認により、干渉効果による発色性を評価した。また上記のサンプルをＳＨＩＭＡＤＺＵ製  分光光度計  ＵＶ−３１５０を用い、糸サンプルの繊維軸方向に平行に入射角８°で光を入射し、鏡面反射を含んだ相対拡散反射測定（標準白板：ＢａＳＯ４）を行った。この測定により可視光域（３８０〜７５０ｎｍ）での反射率（％）の平均値を算出し、この値を光沢度（％）とした。発色性を有し、光沢度が高いほど、発色と光沢性を兼ね備えており、審美性が高いと評価した。
【００４６】
Ｇ．耐剥離性
多層積層繊維を織密度が１８０本／ｉｎｃｈとなるように繊維の本数を調整し、平織地を作成した。得られた平織地について、フロスティング評価を強条件（湿潤状態、荷重：７．３６Ｎ）または弱条件（乾状態、荷重：４．１２Ｎ）で行った後、平織地を繊維軸方向と垂直に切断し、その繊維断面をＨＩＴＡＣＨＩ製  走査型電子顕微鏡（ＳＥＭ）にて撮影して、得られた繊維断面写真の切断面に層間剥離が存在するかを観察した。この時、耐剥離性を次の基準に基づき３段階判定した。
【００４７】
優：強条件のフロスティング後でも層間剥離なし。
【００４８】
良：強条件のフロスティング後では層間剥離が存在するが、弱条件では層間剥離なし。
【００４９】
不可：弱条件のフロスティング後でも層間剥離が存在する。
【００５０】
Ｈ．風合い（柔軟性）
多層積層繊維を織密度が１８０本／ｉｎｃｈとなるように繊維の本数を調整し、平織地を作成した。得られた平織地について、風合い（柔軟性）を検査者（５人）の触感により次の基準に基づき４段階判定した。
【００５１】
優：風合いが優れている。
【００５２】
良：風合いが良好。
【００５３】
可：衣料用途として使用可能なレベル。
【００５４】
不可：風合いが悪い。
【００５５】
［参考実施例１］
積層成分１として、ポリエチレンテレフタレート（ＰＥＴ  溶融粘度１２０Ｐａ・ｓ屈折率１．６６）と、積層成分２としてスピログリコール２１モル％及びシクロヘキサンジカルボン酸２９モル％共重合したポリエチレンテレフタレート（ＳＰＧ−ＣＨＤＣ共重合ＰＥＴ  溶融粘度７５Ｐａ・ｓ屈折率１．５３）を２８５℃で別々に溶融後、積層成分１／積層成分２の吐出比を５０／５０として、図６に例示した複合口金が組み込まれた紡糸パックに流入させ、図１に示すような同心円状均一積層繊維断面であって積層数が４０層の複合形態となるように、吐出孔から流入ポリマーを吐出した。この際、積層成分１が最外層となり、積層成分１／積層成分２／積層成分１／…の交互積層となるように配置した。吐出された複合ポリマー流を、冷却固化後油剤付与し、紡糸速度１３００ｍ／ｍｉｎで巻取り、１５４ｄｔｅｘ−２４フィラメント（総吐出量２０ｇ／ｍｉｎ）の未延伸糸を採取した。巻き取った未延伸繊維を９０℃と１３０℃に加熱したローラー間で３．２倍延伸を行い、４８ｄｔｅｘ−２４フィラメント（単糸繊度２．０ｄｔｅｘ）の延伸繊維を得た。得られた多層積層繊維の各積層成分の層厚みは共に０．１７μｍであり、最外層２μｍの積層数は１２であった。また該多層積層繊維は紫色に発色しており、光沢感も強く、光沢度は７５％であった。耐剥離性については、強条件のフロスティング後でも層間の剥離は見受けられなかった。また該多層積層繊維を用いた布帛は優れた風合いを有していた。
【００５６】
［実施例２］
積層成分１として、ポリエチレンテレフタレート（ＰＥＴ  溶融粘度１２０Ｐａ・ｓ  屈折率１．６６）と、積層成分２としてスピログリコール２１モル％及びシクロヘキサンジカルボン酸２９モル％共重合したポリエチレンテレフタレート（ＳＰＧ−ＣＨＤＣ共重合ＰＥＴ  溶融粘度７５Ｐａ・ｓ  屈折率１．５３）を２８５℃で別々に溶融後、積層成分１／積層成分２の吐出比を５０／５０として、図６に例示した複合口金が組み込まれた紡糸パックに流入させ、図３に示すような同心円状傾斜積層繊維断面であって積層数が２０層の複合形態となるように、吐出孔から流入ポリマーを吐出した。この際、積層成分１が最外層となり、積層成分１／積層成分２／積層成分１／…の交互積層となるように配置した。また積層構造の傾斜は繊維外層／中心で傾斜比１．８となるようにした。吐出された複合ポリマー流を、冷却固化後油剤付与し、紡糸速度１３００ｍ／ｍｉｎで巻取り、１１５ｄｔｅｘ−１５フィラメント（総吐出量１５ｇ／ｍｉｎ）の未延伸糸を採取した。巻き取った未延伸繊維を９０℃と１３０℃に加熱したローラー間で３．２倍延伸を行い、３６ｄｔｅｘ−１５フィラメント（単糸繊度２．４ｄｔｅｘ）の延伸繊維を得た。得られた多層積層繊維の各積層成分の層厚みは共に０．３〜０．５μｍで傾斜しており、最外層２μｍの積層数は４であった。また該多層積層繊維は金属調を有しており、光沢度は６５％であった。耐剥離性については、強条件のフロスティング後でも層間の剥離は見受けられなかった。また該多層積層繊維を用いた布帛は良好な風合いを有していた。
【００５７】
［参考実施例３］
積層成分１として、ポリエチレンテレフタレート（ＰＥＴ  溶融粘度１２０Ｐａ・ｓ屈折率１．６６）と、積層成分２としてスピログリコール２１モル％及びシクロヘキサンジカルボン酸２９モル％共重合したポリエチレンテレフタレート（ＳＰＧ−ＣＨＤＣ共重合ＰＥＴ  溶融粘度７５Ｐａ・ｓ屈折率１．５３）、積層成分３として黒色顔料（カーボンブラック）を１ｗｔ％含んだポリエチレンテレフタレート（ＰＥＴ  溶融粘度１１０Ｐａ・ｓ屈折率１．６６）を２８５℃で別々に溶融後、積層成分１／積層成分２／積層成分３の吐出比を４０／４０／２０として、図６に例示した複合口金が組み込まれた紡糸パックに流入させ、図４（ａ）に示すような芯鞘同心円状均一積層繊維断面であって積層数が２２層の複合形態となるように、吐出孔から流入ポリマーを吐出した。この時、芯部は積層成分３であり、鞘部は積層成分１が最外層となり、積層成分１／積層成分２／積層成分１／…の交互積層となるように配置した。吐出された複合ポリマー流を、冷却固化後油剤付与し、紡糸速度１３００ｍ／ｍｉｎで巻取り、１５４ｄｔｅｘ−２４フィラメント（総吐出量２０ｇ／ｍｉｎ）の未延伸糸を採取した。巻き取った未延伸繊維を９０℃と１３０℃に加熱したローラー間で３．２倍延伸を行い、４８ｄｔｅｘ−２４フィラメント（単糸繊度２．０ｄｔｅｘ）の延伸繊維を得た。得られた多層積層繊維の各積層成分の層厚みは共に０．１７μｍであり、最外層２μｍの積層数は１２であった。また該多層積層繊維は参考実施例１に比べて強い紫色に発色しており、光沢度は７０％であった。耐剥離性については、強条件のフロスティング後でも層間の剥離は見受けられなかった。また該多層積層繊維を用いた布帛は優れた風合いを有していた。
【００５８】
［比較例１］
図６に例示した複合口金が組み込まれた紡糸パックに溶融ポリマーを流入させ、図１に示すような同心円状均一積層繊維断面であって積層数が５層の複合形態となるようにする以外は実施例２と同じポリマー、吐出比、吐出量、紡糸条件で紡糸し、多層積層繊維を製造した。巻き取った未延伸繊維を９０℃と１３０℃に加熱したローラー間で３．２倍延伸を行い、３６ｄｔｅｘ−１５フィラメント（単糸繊度２．４ｄｔｅｘ）の延伸繊維を得た。得られた多層積層繊維の各積層成分の層厚みは共に１．５μｍであり、最外層２μｍの積層数は２であった。得られた多層積層繊維は発色しておらず、光沢度は５６％であった。
【００５９】
［比較例２］
積層成分１として、ポリエチレンテレフタレート（ＰＥＴ  溶融粘度１２０Ｐａ・ｓ  屈折率１．６６）と、積層成分２としてポリアミド−６（Ｎ６  溶融粘度１００Ｐａ・ｓ  屈折率１．５３）を２８０℃で別々に溶融後、図６に例示した複合口金が組み込まれた紡糸パックに流入させ、図５に示すような扁平板状交互積層繊維断面であって積層数が４０層の複合形態となるように、吐出孔から流入ポリマーを吐出した。この際、積層成分１からなる保護部（図５のＭ）と、積層成分１／積層成分２／積層成分１／…の交互積層構造部（図５のＡ及びＢ）となるように配置し、積層成分１／積層成分２の吐出比を８０／２０（交互積層構造部での積層成分１／積層成分２の比は５０／５０）とした。また吐出孔を縦横比１：１０のスリット孔として、吐出された複合ポリマー流を、冷却固化後油剤付与し、紡糸速度１３００ｍ／ｍｉｎで巻取り、異型度４の１９２ｄｔｅｘ−１２フィラメント（総吐出量２５ｇ／ｍｉｎ）の未延伸糸を採取した。巻き取った未延伸繊維を９０℃と１３０℃に加熱したローラー間で３．２倍延伸を行い、６０ｄｔｅｘ−１２フィラメント（単糸繊度５．０ｄｔｅｘ）の延伸繊維を得た。得られた該多層積層繊維の各積層成分の層厚みは共に０．０７μｍであり、最外層２μｍの積層数は１であった。該多層積層繊維は紫色に発色しており、光沢感も強く光沢度は８５％であったが、弱条件のフロスティング後でも層間の剥離が見られ、耐剥離性は不可であった。該多層積層繊維を用いた布帛の触感が硬く、風合いも不可であった。
【００６０】
【表１】
0006679921.tif 000002
【００６１】
［参考実施例４］
未延伸糸を３８ｄｔｅｘ−２４フィラメント（総吐出量５ｇ／ｍｉｎ）とする以外は参考実施例１と同じ複合口金、ポリマー、吐出比、紡糸条件で紡糸し、巻き取った未延伸繊維を９０℃と１３０℃に加熱したローラー間で３．２倍延伸を行い、１２ｄｔｅｘ−２４フィラメント（単糸繊度０．５ｄｔｅｘ）の延伸繊維を得た。得られた該多層積層繊維の各積層成分の層厚みは共に０．０９μｍであり、最外層２μｍの積層数は２３であった。また該多層積層繊維は黄色に発色しており、光沢感も強く、光沢度は７４％であった。耐剥離性については、強条件のフロスティング後でも層間の剥離は見受けられなかった。また該多層積層繊維を用いた布帛は優れた風合いを有していた。
【００６２】
［参考実施例５］
未延伸糸を２３０ｄｔｅｘ−２４フィラメント（総吐出量３０ｇ／ｍｉｎ）とする以外は参考実施例１と同じ複合口金、ポリマー、吐出比、紡糸条件で紡糸し、巻き取った未延伸繊維を９０℃と１３０℃に加熱したローラー間で３．２倍延伸を行い、７２ｄｔｅｘ−２４フィラメント（単糸繊度３．０ｄｔｅｘ）の延伸繊維を得た。得られた該多層積層繊維の各積層成分の層厚みは共に０．２０μｍであり、最外層２μｍの積層数は１０であった。また該多層積層繊維は青色に発色しており、光沢感も強く、光沢度は７５％であった。耐剥離性については、強条件のフロスティング後でも層間の剥離は見受けられなかった。また該多層積層繊維を用いた布帛は良好な風合いを有していた。
【００６３】
［参考実施例６］
参考実施例１の複合口金において、吐出孔を縦横比１：５のスリット孔とする以外は実施例１と同じポリマー、吐出比、吐出量、紡糸条件で紡糸し、多層積層繊維を製造した。巻き取った未延伸繊維を９０℃と１３０℃に加熱したローラー間で３．２倍延伸を行い、異型度２．０の４８ｄｔｅｘ−２４フィラメント（単糸繊度２．０ｄｔｅｘ）の延伸繊維を得た。得られた該多層積層繊維の各積層成分の層厚みは共に０．１２μｍであり、最外層２μｍの積層数は９〜１７であった。また該多層積層繊維は赤色に発色しており、さらに扁平形とすることで丸形よりも光沢感が増加し、光沢度は８０％であった。耐剥離性については、強条件のフロスティング後でも層間の剥離は見受けられなかった。また該多層積層繊維を用いた布帛は良好な風合いを有していた。
【００６４】
［参考実施例７］
未延伸糸を２３０ｄｔｅｘ−２４フィラメント（総吐出量３０ｇ／ｍｉｎ）とする以外は参考実施例５と同じ複合口金、ポリマー、吐出比、紡糸条件で紡糸し、巻き取った未延伸繊維を９０℃と１３０℃に加熱したローラー間で３．２倍延伸を行い、７２ｄｔｅｘ−２４フィラメント（単糸繊度３．０ｄｔｅｘ）の延伸繊維を得た。得られた該多層積層繊維の各積層成分の層厚みは共に０．１４μｍであり、最外層２μｍの積層数は８〜１５であった。また該多層積層繊維は赤色に発色しており、さらに扁平形とすることで丸形よりも光沢感が増加し、光沢度は８０％であった。耐剥離性については、強条件のフロスティング後でも層間の剥離は見受けられなかった。また該多層積層繊維を用いた布帛の風合いは衣料用途として使用可能なレベルであった。
【００６５】
［参考実施例８］
積層成分２として１，４−シクロヘキサンジメタノールを３０モル％共重合したポリエチレンテレフタレート（ＣＨＤＭ共重合ＰＥＴ  溶融粘度１００Ｐａ・ｓ屈折率１．５８）とし、２８５℃で溶融する以外は参考実施例１と同じ複合口金、ポリマー、吐出比、吐出量、紡糸条件で紡糸し、巻き取った未延伸繊維を９０℃と１３０℃に加熱したローラー間で３．２倍延伸を行い、４８ｄｔｅｘ−２４フィラメント（単糸繊度２．０ｄｔｅｘ）の延伸繊維を得た。得られた該多層積層繊維の各積層成分の層厚みは共に０．１７μｍであり、最外層２μｍの積層数は１２であった。また該多層積層繊維は紫色に発色しており、光沢感も強く、光沢度は６５％であった。耐剥離性については、強条件のフロスティング後でも層間の剥離は見受けられなかった。また該多層積層繊維を用いた布帛は優れた風合いを有していた。
【００６６】
［参考実施例９］
積層成分２をポリアミド−６（Ｎ６  溶融粘度１００Ｐａ・ｓ屈折率１．５３）とし、２８０℃で溶融する以外は参考実施例１と同じ複合口金、ポリマー、吐出比、吐出量、紡糸条件で紡糸し、巻き取った未延伸繊維を９０℃と１３０℃に加熱したローラー間で３．２倍延伸を行い４８ｄｔｅｘ−２４フィラメント（単糸繊度２．０ｄｔｅｘ）の延伸繊維を得た。得られた該多層積層繊維の各積層成分の層厚みは共に０．１８μｍであり、最外層２μｍの積層数は１２であった。また該多層積層繊維は紫色に発色しており、光沢感も強く、光沢度は７５％であった。耐剥離性については、強条件のフロスティング後では層間剥離が見られたものの、弱条件では層間剥離が見られなかった。また該多層積層繊維を用いた布帛は優れた風合いを有していた。
【００６７】
［参考実施例１０］
積層成分２をポリブチレンテレフタレート（ＰＢＴ  溶融粘度１００Ｐａ・ｓ屈折率１．６４）とし、２８０℃で溶融する以外は参考実施例１と同じ複合口金、ポリマー、吐出比、吐出量、紡糸条件で紡糸し、巻き取った未延伸繊維を９０℃と１３０℃に加熱したローラー間で３．２倍延伸を行い、４８ｄｔｅｘ−２４フィラメント（単糸繊度２．０ｄｔｅｘ）の延伸繊維を得た。得られた該多層積層繊維の各積層成分の層厚みは共に０．１７μｍであり、最外層２μｍの積層数は１２であった。また該多層積層繊維は薄紫色に発色しており、光沢度は５８％であった。耐剥離性については、強条件のフロスティング後でも層間の剥離は見受けられなかった。また該多層積層繊維を用いた布帛は優れた風合いを有していた。
【００６８】
【表２】
0006679921.tif 000003
【産業上の利用可能性】
【００６９】
本発明の多層積層繊維は、その高い光反射と干渉により優れた審美性、耐摩耗性等の力学特性や織編物とした際の風合いを活かして、インナー・アウターなどの一般衣料用途、カーテン・クロスなどのインテリア用途など衣料・アパレル用途として幅広く用いることができる。
【符号の説明】
【００７０】
Ａ      ポリマー層
Ｂ      ポリマー層
Ｃ      繊維断面の面積を２等分するような任意の２本の直線の交点（繊維中心）
Ｄ      繊維断面に２点以上で外接する真円（外接円）
Ｅ      外接円から繊維中心へ引いた任意の直線
Ｆ      外接円から繊維中心へ引いた任意の直線と繊維断面が交差する点
Ｇ      繊維断面とその外接円の任意の交点
Ｈ      繊維断面とその外接円の任意の交点から繊維中心へ引いた直線
Ｉ      繊維断面に２点以上で内接する真円（内接円）
Ｊ      繊維断面とその内接円の任意の交点
Ｋ      繊維断面とその内接円の任意の交点から繊維中心へ引いた直線
Ｌ      中空部または第三成分のポリマ−
Ｍ      保護部
１      計量プレート
２      分配プレート
３      吐出プレート
【図１】
0006679921.tif 000004
【図２】
0006679921.tif 000005
【図３】
0006679921.tif 000006
【図４】
0006679921.tif 000007
【図５】
0006679921.tif 000008
【図６】
0006679921.tif 000009